(57)【要約】      （修正有）【課題】優れた抗ウイルス性及び殺菌性を有するとともに、それらの性能を持続できる抗ウイルス・殺菌消毒剤の提供。【解決手段】被覆層２０で覆われる一価の銅化合物粒子１０と、一価の銅化合物粒子が分散する、水および／または低級アルコールからなる分散媒と、を含み、被覆層は、無機酸化物２０ａと有機化合物２０ｂを含むことを特徴とする抗ウイルス・殺菌消毒剤。【選択図】図１Ｃ
2019077681.tif 000002
【特許請求の範囲】
【請求項１】
被覆層で覆われる一価の銅化合物粒子と、
前記一価の銅化合物粒子が分散する、水および／または低級アルコールからなる分散媒と、を含み、
前記被覆層は、無機酸化物と有機化合物を含んでいることを特徴とする抗ウイルス・殺菌消毒剤。
【請求項２】
前記被覆層は、前記一価の銅化合物粒子の表面上に配置される第１の層と、前記第１の層の表面上に配置される第２の層と、を有し、
前記第１の層は、前記無機酸化物と前記有機化合物のいずれか一方を含み、
前記第２の層は、前記無機酸化物と前記有機化合物のいずれか他方を含むことを特徴とする請求項１に記載の抗ウイルス・殺菌消毒剤。
【請求項３】
前記第１の層は、前記無機酸化物を含み、
前記第２の層は、前記有機化合物を含むことを特徴とする請求項２に記載の抗ウイルス・殺菌消毒剤。
【発明の詳細な説明】
【技術分野】
【０００１】
本発明は、抗ウイルス性及び殺菌性を有する消毒剤に関する。
【背景技術】
【０００２】
日本国内においては、１９９６年のＯ１５７による食中毒事件をきっかけに、消毒剤やハンドソープなどの開発がさかんとなり、手軽に使用できるという理由で、アルコール系の消毒剤（殺菌剤）が多く普及している。また、近年では、菌による感染症だけではなく、新型インフルエンザウイルスやノロウイルスなどのウイルスによる感染症も増加しているが、従来のアルコール系消毒剤は、ノロウイルスなどの非エンベロープウイルスに対して不活化効果がないため、ウイルスや細菌などを不活化できる消毒剤が求められている。
【０００３】
このような要望に対し、無機微粒子を用いたウイルス不活化剤（特許文献１）などが開発されている。
【先行技術文献】
【特許文献】
【０００４】
【特許文献１】特開２０１０−２３９８９７号公報
【発明の概要】
【発明が解決しようとする課題】
【０００５】
しかしながら、特許文献１の抗ウイルス剤は、ウイルスを不活化できるものの、長期間保管されていたり長期間使用されていたりすると、無機微粒子が酸化され、ウイルスを不活化しにくくなるという課題があった。また、特許文献１では、抗ウイルス剤のウイルスに対する効果が示されているだけであり、細菌に対する効果については着目されていない。
【０００６】
そこで本発明は、上記課題を解決するために、優れた抗ウイルス性及び殺菌性を有するとともに、それらの性能を持続できる抗ウイルス・殺菌消毒剤を提供することを目的とする。
【課題を解決するための手段】
【０００７】
すなわち第１の発明は、被覆層で覆われる一価の銅化合物粒子と、前記一価の銅化合物粒子が分散する、水および／または低級アルコールからなる分散媒と、を含み、前記被覆層は、無機酸化物と有機化合物を含むことを特徴とする抗ウイルス・殺菌消毒剤である。
【０００８】
また第２の発明は、第１の発明において、前記被覆層が、前記一価の銅化合物粒子の表面上に配置される第１の層と、前記第１の層の表面上に配置される第２の層と、を有し、前記第１の層が、前記無機酸化物と前記有機化合物のいずれか一方を含み、前記第２の層が、前記無機酸化物と前記有機化合物のいずれか他方を含むことを特徴とする抗ウイルス・殺菌消毒剤である。
【０００９】
さらに第３の発明は、第２の発明において、前記第１の層が、前記無機酸化物を含み、前記第２の層が、前記有機化合物を含むことを特徴とする抗ウイルス・殺菌消毒剤である。
【発明の効果】
【００１０】
本発明によれば、優れた抗ウイルス性及び殺菌性を有するとともに、それらの性能を持続できる抗ウイルス・殺菌消毒剤を提供することができる。
【図面の簡単な説明】
【００１１】
【図１Ａ】被覆層で被覆された一価の銅化合物粒子を示す概略図である。
【図１Ｂ】被覆層で被覆された一価の銅化合物粒子を示す概略図である。
【図１Ｃ】被覆層で被覆された一価の銅化合物粒子を示す概略図である。
【図１Ｄ】被覆層で被覆された一価の銅化合物粒子を示す概略図である。
【発明を実施するための形態】
【００１２】
以下、本発明の実施形態について説明する。なお本明細において「抗ウイルス」とは「ウイルスの感染力の低下及び／又はウイルスの不活化」を意味するものである。また、「殺菌」とは「細菌の死滅及び／又は不活化」を意味するものである。
【００１３】
本実施形態の抗ウイルス・殺菌消毒剤（以下、単に「消毒剤」ともいう）は、抗ウイルス性及び殺菌性を有する消毒剤であり、被覆層で覆われた一価の銅化合物粒子と、一価の銅化合物粒子が分散する分散媒を含む。
【００１４】
本実施形態の消毒剤に用いられる一価の銅化合物粒子は、一価の銅化合物から構成される。一価の銅化合物粒子は、エンベロープの有無に関わらず、ウイルスの感染力を低下及び／又はウイルスを不活化することが可能であり、タンパク質や脂質の存在下でもこれらの作用効果を示すことが可能である。一価の銅化合物粒子のウイルス不活化機構は現在のところ必ずしも明確ではないが、一価の銅化合物粒子が水分と接触すると、その一部がイオン化し一価の銅イオンを放出し、この一価の銅イオンがウイルスと接触またはウイルス表面に吸着して電子を放出するものと思われる。その結果、この放出された電子が活性種を形成し、形成した活性種の酸化作用によりダメージを与え、ウイルスの感染力を低下させたり、ウイルスを不活化させたりするものと思われる。
【００１５】
一価の銅化合物粒子を構成する具体的な一価の銅化合物としては、塩化物、酢酸物（酢酸化合物）、硫化物、ヨウ化物、臭化物、過酸化物、酸化物、チオシアン化物またはそれらの混合物であることが好ましい。このうち、一価の銅化合物が、ＣｕＣｌ、ＣｕＣＨ３ＣＯＯ、ＣｕＩ、ＣｕＢｒ、Ｃｕ２Ｏ、Ｃｕ２Ｓ、およびＣｕＳＣＮからなる群から少なくとも１種類選択されることが、抗ウイルス性及び殺菌性を向上させる観点から一層好適である。
【００１６】
一価の銅化合物粒子の含有量は、特に限定されないが、例えば、本実施形態の消毒剤１００質量％に対し、０．００１質量％以上、１０質量％以下とすることが好ましい。一価の銅化合物粒子の含有量が１０質量％以上であることにより分散安定性が不十分となりやすく、一価の銅化合物粒子の含有量が０．００１質量％以下であることにより殺菌性・抗ウイルス性効果が向上しにくい。
【００１７】
本実施形態の消毒剤に含有される一価の銅化合物粒子の大きさは特に限定されないが、平均粒子径が１ｎｍ以上、２００μｍ以下であることが好ましい。後述するように、エアゾール剤などに使用する際は、ノズルからの良好な放出性を確保するため１０ｎｍ以上、１００μｍ以下であることが特に好ましい。なお、本明細書において、平均粒子径とは、レーザー回折法などで測定された体積基準の粒度分布において、累積体積が５０％になる体積平均粒子径（Ｄ５０）のことをいう。
【００１８】
さらに本実施形態の消毒剤に用いられる一価の銅化合物粒子は、グラム陽性、陰性にかかわらず細菌を死滅及び／又は不活化可能である。また、タンパク質や脂質の存在下にあっても殺菌することができる。殺菌性のメカニズムについては、一価の銅化合物粒子が水分と接触することで放出する一価の銅イオンが、タンパク質や核酸などへ結合したり、一価の銅イオンを放出する際に発生する活性酸素による酸化作用により、細胞膜やタンパク質の酸化障害が起きることが原因と考えられる。
【００１９】
また、本実施形態に係る一価の銅化合物粒子は、無機酸化物と有機化合物を含む被覆層で覆われている。被覆層には、後述する分散媒が含有されるため、銅イオンは、被覆層を拡散する。そして、被覆層に拡散した銅イオンは、被覆層外部の分散媒中に放出される。このため、本実施形態の消毒剤は、一価の銅化合物が被覆層に覆われていても抗菌性や抗ウイルス性を発揮することができる。なお、被覆層は、一価の銅化合物粒子の表面全体覆っていてもよく、一価の銅化合物粒子の表面の少なくとも一部分のみを覆っていてもよい。
【００２０】
一価の銅化合物粒子が、無機酸化物とともに有機化合物が含まれる被覆層に覆われていることにより、消毒剤を長期間保管していたり、長期間使用していたりしていたとしても、一価の銅化合物が酸化されにくく、一価の銅化合物粒子の抗ウイルス性及び殺菌性を持続することができる。被覆層に有機化合物が含有されていない場合、消毒剤を長期間保管していたり、長期間使用していたりすることにより、一価の銅化合物が酸化されて二価の銅化合物となり、抗ウイルス性や殺菌性が低下する。なお、一価の銅化合物粒子が被覆層で覆われていることは、一価銅化合物が二価銅に酸化されにくくなることから、被覆層を有する一価銅化合物の酸化還元電位を測定することにより、評価することが可能である。
【００２１】
被覆層で覆われる一価の銅化合物粒子は、酸化電位が４５０mVvs.Ag/AgCl以上であることが好ましい。酸化電位が４５０mVvs.Ag/AgCl以上であると、酸化電位が４５０mVvs.Ag/AgCl未満である場合と比較して、抗ウイルス性及び殺菌性をより持続することができる。酸化電位が４５０mVvs.Ag/AgCl未満であると、保管中や使用中に一価の銅化合物粒子の酸化を抑制しにくくなり、抗ウイルス性や殺菌性を持続しにくくなる。被覆層で覆われる一価の銅化合物粒子の酸化電位は、例えば、被覆層を構成する有機化合物や無機酸化物の種類や含有量を変更することにより調整することができる。被覆層で覆われる一価の銅化合物粒子の酸化電位の測定方法としては、例えば、参照電極として銀−塩化銀電極を、作用電極としてカーボンやダイヤモンド電極を、対極として白金電極を用い、これらの作用電極に測定したいサンプルを固定し、全ての電極を硝酸ナトリウムのような電解質溶液中に挿入し、ポテンショスタットを用いて電位を掃引するサイクリックボルタンメトリーにより測定することができる。なお、作用電極へのサンプルの固定方法としては、例えば、本実施形態の消毒剤を、作用電極に滴下し、乾燥することなどにより分散媒を除去する方法を挙げることができる。なお、本願における酸化電位とは、一価の銅化合物粒子そのものの酸化電位ではなく、被覆層により被覆された一価の銅化合物粒子の酸化電位を指す。
【００２２】
また、被覆層を構成する無機酸化物は、一価の銅化合物粒子から放出される一価の銅イオンと、細菌やウイルスとの接触性を高めることができ、一価の銅化合物粒子の抗ウイルス性及び殺菌性をさらに向上することができる。無機酸化物（例えば、ジルコニア、酸化アルミニウム、酸化チタンなど）は、一般的に、ｐＨ７の水溶液中で正のゼータ電位を有しており、また、細菌やウイルスは一般に負のゼータ電位を持つことから、本実施形態に係る消毒剤中では、細菌やウイルスが無機酸化物に引き付けられる。無機酸化物が含まれる被覆層は、一価の銅化合物を覆っているため、無機酸化物に引き付けられる細菌やウイルスは、一価の銅化合物粒子に接近し、一価の銅化合物粒子から放出される一価の銅イオンとの接触しやすくなる。よって、抗ウイルス性及び殺菌性がさらに向上する。なお、被覆層を構成する無機酸化物は、一価の銅化合物粒子の酸化による抗ウイルス性や殺菌性の低下を防ぐこともできる。
【００２３】
具体的な無機酸化物の一例を挙げると、非金属酸化物としては、酸化珪素が挙げられる。また、金属酸化物としては、酸化マグネシウム、酸化バリウム、過酸化バリウム、酸化アルミニウム、酸化スズ、酸化チタン、酸化亜鉛、過酸化チタン、酸化ジルコニウム（ジルコニア）、酸化鉄、水酸化鉄、酸化タングステン、酸化ビスマス、酸化インジウム、ギブサイト、ベーマイト、ダイスポア、酸化アンチモン、酸化コバルト、酸化ニオブ、酸化マンガン、酸化ニッケル、酸化セリウム、酸化イットリウム、酸化プラセオジムなどが挙げられる。また、金属複合酸化物としては、酸化チタンバリウム、酸化コバルトアルミニウム、酸化ジルコニウム鉛、酸化ニオブ鉛、ＴｉＯ２−ＷＯ３、ＡｌＯ３−ＳｉＯ２、ＷＯ３−ＺｒＯ２、ＷＯ３−ＳｎＯ２ＣｅＯ２−ＺｒＯ２、Ｉｎ−Ｓｎ、Ｓｂ−Ｓｎ、Ｓｂ−Ｚｎ、Ｉｎ−Ｓｎ−Ｚｎ、Ｂ２Ｏ３−ＳｉＯ２、Ｐ２Ｏ５−ＳｉＯ２、ＴｉＯ２−ＳｉＯ２、ＺｒＯ２−ＳｉＯ２、Ａｌ２Ｏ３−ＴｉＯ２、Ａｌ２Ｏ３−ＺｒＯ２、Ａｌ２Ｏ３−ＣａＯ、Ａｌ２Ｏ３−Ｂ２Ｏ３、Ａｌ２Ｏ３−Ｐ２Ｏ５、Ａｌ２Ｏ３−ＣｅＯ２、Ａｌ２Ｏ３−Ｆｅ２Ｏ３、ＴｉＯ２−ＺｒＯ２、ＴｉＯ２−ＺｒＯ２−ＳｉＯ２、ＴｉＯ２−ＺｒＯ２−Ａｌ２Ｏ３、ＴｉＯ２−Ａｌ２Ｏ３−ＳｉＯ２、ＴｉＯ２−ＣｅＯ２−ＳｉＯ２などが挙げられる。
【００２４】
被覆層に含有される無機酸化物は、無定形であっても粒子の形態で含有されてあってもよい。無定形の無機酸化物は分散媒の水分を含むことでゲル状になるため、一価銅イオンが被覆層に拡散して溶媒中に溶出することができる。また、無機酸化物が粒子の形態で含有されている場合は、一価の銅化合物から放出される一価の銅イオンが粒子の間に存在する分散媒を通ることで被覆層に拡散しやすくなるため、抗ウイルス性及び殺菌性がさらに向上しやすくなる。さらに、被覆層には、無定形無機酸化物と粒状の無機酸化物とが複合されて含有されていてもよい。無機酸化物が粒子の形態の場合は一価銅化合物粒子を被覆できる大きさであればよく、好ましくは一価銅化合物粒子径の１／５以下であればよい。なお本願で言う無定形とは粒子のような特定の形状を有していないもののことを言う。無機酸化物の含有量は、例えば、本実施形態の抗ウイルス・殺菌消毒剤１００質量％に対し、０．００１質量％以上、１０質量％以下とすることが好ましい。無機酸化物の含有量が１０質量％以上であることにより分散安定性が不十分となりやすく、無機酸化物の含有量が０．００１質量％以下であることにより殺菌性・抗ウイルス性に係る効果が向上しにくい。
【００２５】
被覆層における無機酸化物と有機化合物の配置は、特に限定されない。例えば、図１Ａに示すように、無機酸化物２０ａと有機化合物２０ｂが被覆層２０に偏在することなく含有された形態であってもよい。また、図１Ｂや図１Ｃに示すように、一価の銅化合物粒子１０の表面上に配置される第１の層２１と、第１の層２１の表面上に配置される第２の層２２とにより被覆層２０を構成し、無機酸化物２０ａと有機化合物２０ｂのいずれか一方が第１の層２１に含有され、無機酸化物２０ａと有機化合物２０ｂのいずれか他方が第２の層２２に含有された形態であってもよい。図１Ａ〜図１Ｃに示す被覆層２０において、無機酸化物２０ａの間や、有機化合物２０ｂの間や、無機酸化物２０ａと有機化合物２０ｂとの間には、分散媒が存在している。一価の銅化合物粒子１０から放出される一価の銅イオンは、この分散媒を介して被覆層２０に拡散するため、被覆層２０の外部に溶出することができる。
【００２６】
好ましい被覆層２０は、図１Ｃに示すように、第１の層２１に無機酸化物２０ａが含有され、第２の層２２に有機化合物２０ｂが含有された形態である。一価の銅化合物粒子１０の表面上に配置される第１の層２１が無機酸化物２０ａを含み、第１の層２１の表面上に配置される第２の層２２が有機化合物２０ｂを含むことで、ウイルスや細菌を一価の銅化合物粒子１０のより近くまでひきつけることができ、抗菌性及び抗ウイルス性がより向上しやすい。
【００２７】
図１Ａ〜図１Ｃでは、粒子の形態の無機酸化物２０ａを記載しているが、無機酸化物２０ａは、上述したように無定形であってもよい。図１Ｄは、無定形の無機酸化物２０ａを含有する第１の層２１と、有機化合物２０ｂを含有する第２の層２２を有する一価の銅化合物粒子１０を示す図である。第１の層２１では、無定形の無機酸化物２０ａが分散媒の水分を含んでゲル状になり一価の銅化合物粒子１０を覆っている。第１の層２１の形状は、一定に定まるものではなく、外力が加わることで変形する。また、第１の層２１の表面には、有機化合物２０ｂを含有する第２の層２２が形成されている。一価の銅化合物粒子１０から放出される一価の銅イオンは、ゲル中（無定形の無機酸化物２０ａ中）の水分を介して第１の層２１に拡散するとともに、有機化合物２０ｂ間に存在する溶媒を介して第２の層２２に拡散するため、被覆層２０の外部に溶出することができる。なお、図１Ａ〜図１Ｄでは、被覆層２０の表面を破線で表し、図１Ｂ〜図１Ｄでは、第１の層２１と第２の層２２の境界についても破線で表している。
【００２８】
一価の銅化合物粒子１０の表面上に無機酸化物２０ａを含む第１の層２１を形成する方法としては、一価の銅化合物をジェットミル、ハンマーミル、ボールミル、振動ミル、ビーズミルなどにより粉砕して粒子の形態にする際に無機酸化物２０ａ（無機酸化物粒子）を添加する方法が挙げられる。一価の銅化合物の粉砕工程で無機酸化物２０ａが添加されることにより、添加された無機酸化物２０ａの一部が一価の銅化合物粒子１０に付着して第１の層２１を形成する。また、粉砕工程で付着しなかった無機酸化物を、一価の銅化合物粒子１０とともに分散媒に混合した場合には、粉砕工程で付着しなかった無機酸化物２０ａが、静電気的引力により、一価の銅化合物粒子１０に付着して第１の層２１を形成する。なお、一価の銅化合物を粉砕する過程で添加される無機粒子２０ａは、一価の銅化合物を粉砕する工程や、消毒剤を製造する際の混合工程において、一価の銅化合物粒子１０と接触して一価の銅化合物粒子１０を砕き、より粒径の小さい一価の銅化合物粒子１０を生じさせることができる。その結果、一価の銅化合物粒子１０の表面積が大きくなり、一価の銅イオンが放出されやすくなったりして、細菌やウイルスに対するより高い不活化効果を得ることができる。
【００２９】
また別の例として、これらの無機酸化物２０ａを溶解した水溶液に一価の銅化合物粒子１０を分散することで化学的に吸着させて第１の層２１を形成したり、或いは、無機酸化物２０ａを分散した溶媒（例えば、メタノール）に一価の銅化合物粒子１０を分散することで無機酸化物２０ａを一価の銅化合物粒１０子表面に沈着させたりして第１の層２１を形成する方法が挙げられる。
【００３０】
さらに別の例として、メカノケミカル法が挙げられる。この方法は、コアとなる母粒子（一価の銅化合物粒子１０）と母粒子を被覆する子粒子（無機酸化物粒子）を転動式ボールミル、高速回転粉砕機、高速気流衝撃法粉砕機、媒体攪拌型ミル、機械的融合装置により強い圧力を加えることで、母粒子に子粒子の一部分を埋没させて子粒子を固定する方法である。この方法を用いる場合、母粒子となる一価の銅化合物は事前に上述の方法で所望の粒径に粉砕しておくことが好ましい。このような粒子を作成可能な装置としては、回転翼式では株式会社カワタのスーパーミキサー、震蕩式では浅田鉄工株式会社のペイントシェーカー、株式会社奈良機械製作所製のハイブリダイゼーションシステム（登録商標）やホソカワミクロン株式会社のメカノフュージョン（登録商標）、媒体流動乾燥機などが例示されるが、特にこれらの装置には限定されない。また、自動乳鉢、高速回転粉砕機、高速気流衝撃法粉砕機、転動式ボールミルなどのように、粉砕も子粒子の被覆もできる装置を用いる場合は、事前に母粒子となる一価の銅化合物を粉砕する必要はない。
【００３１】
上記のように一価の銅化合物粒子１０の表面上に無機酸化物２０ａを被覆して第１の層２１を形成させたのち、有機化合物２０ｂで被覆して第２の層２２を形成する。
【００３２】
有機化合物２０ｂを含む第２の層２２を、第１の層２１で被覆した一価の銅化合物粒子の表面上に形成する手段は、特に限定されないが、例えば、第１の層２１を被覆させた一価の銅化合物粒子１０の表面電荷や、吸着・化学反応を利用して付着させる手段を挙げることができる。具体的な方法としては、例えば、第１の層２１を被覆させた一価の銅化合物粒子１０と第２の層２２となる有機化合物２０ｂを、後述する分散媒に混合する方法を挙げられる。
【００３３】
なお、上述した方法を選択して用いれば、一価の銅化合物粒子１０の表面上に有機化合物２０ｂを含む第１の層２１を形成し、第１の層２１の表面上に無機酸化物２０ａを含む第２の層２２を形成することができる。また、一価の銅化合物粒子１０を含む分散媒に無機酸化物２０ａと有機化合物２０ｂを混合し、静電気的引力や、表面電荷や、吸着・化学反応を利用することで、無機酸化物２０ａと有機化合物２０ｂがバラつきなく分散した被覆層２０を一価の銅化合物粒子１０の表面上に形成することができる。
【００３４】
また有機化合物２０ｂが入ることで、消毒したい対象物に本実施形態の抗ウイルス・殺菌消毒剤を噴霧（塗布）した際、アルコールや水などの溶媒が乾燥によりなくなった後も、有機化合物２０ｂが膜を形成するため、一価の銅化合物粒子１０を対象物表面に留めておくことができ、抗ウイルス殺菌効果が持続するという効果を持つ。また、本実施形態の抗ウイルス・殺菌消毒剤が噴霧（塗布）された対象物が、ドアノブや手すりなど、人の手で擦れるような場所であっても、一価の銅化合物粒子１０が、有機化合物２０ｂにより形成される膜とともに、対象物上に維持されやすくなるため、抗ウイルス殺菌効果が持続しやすい。有機化合物２０ｂにより形成される膜の強度を考慮すると、有機化合物２０ｂの含有量は、本実施形態の抗ウイルス・殺菌消毒剤１００質量％に対し、０．１〜５．０質量％が好ましい。０．１質量％未満であると膜強度が低くなるため一価の銅化合物粒子１０を対象物表面に留めにくくなり、５．０質量％を超えると、噴霧後、対象物表面がべたつきやすくなる。
【００３５】
被覆層２０を構成する有機化合物２０ｂとしては、一価の銅化合物粒子１０を構成する一価の銅化合物の種類により適宜、選択することができるが、特に、一価の銅化合物粒子１０の酸化を抑制しやすい好ましい有機化合物２０ｂとしては、一例として、ベンゾトリアゾール（ＢＴＡ）、メルカプトベンゾチアゾール（ＭＢＴ）、ベンゾチアゾール、ベンゾオキサゾール、トリトリアゾール（ＴＴＡ）、２・５−ジメルカプトチアジアゾール（ＤＭＴＤＡ）、ベンゾイミダゾール（ＢＩＡ）、ベンゾイミダゾールチオール（ＢＩＴ）、ベンゾオキサゾールチオール（ＢＯＴ）、メチルベンゾチアゾール、メチルベンゾトリアゾール、インドール、インダゾール、メルカプトチアゾリン、ジチオカルバミン酸およびその誘導体、チオウラシル、チオバルビツール酸（ＴＢＡ）、イミダゾリン、ピロ−ル、ピリミジン、トリアジン、アデニン、チアゾ−ル、チオウラシル、ロダニン、チアゾリジンチオン、ピラゾールなどのインヒビターや、ポリビニルアルコール（ＰＶＡ）、ポリビニルピロリドン（ＰＶＰ）、ポリエチレングリコール（ＰＥＧ）、ヒドロキシプロピルセルロース（ＨＰＣ）、カルボキシメチルセルロース、ヒドロキシエチルセルロース、ヒドロキシプロピルメチルセルロースなどの水溶性高分子、界面活性剤、乳化剤、脂質、油脂などを用いたエマルション、ポリエステルなどが挙げられる。これらの有機化合物２０ｂのうち、生体に対する安全性が高く、手指衛生用としても使用しやすい、という理由から、ヒドロキシプロピルセルロース（ＨＰＣ）などの水溶性高分子が特に好適である。
【００３６】
また、溶媒が水の場合では、アクリルエマルション、酢ビエマルション、スチレンエマルションなどを適宜、選択してバインダー用エマルションとして用いることで、抗ウイルス・抗菌性の持続性をさらに高めた耐久性に優れた被覆層２０が得られる。
【００３７】
また他の例として、金属石鹸が挙げられる。金属石鹸の具体例としては、ステアリン酸、オレイン酸、リシノール酸、オクチル酸、ラウリン酸等の脂肪酸と、リチウム、マグネシウム、カルシウム、バリウム、亜鉛等の金属との塩を挙げることができる。
【００３８】
なお、被覆層２０は、上述した無機酸化物２０ａと有機化合物２０ｂのみにより構成されていてもよいが、これらとは異なる他の成分が含有されていてもよい。
【００３９】
本実施形態の消毒剤は、様々な態様で用いることができるが、その態様については限定されない。本実施形態の消毒剤は、例えば液剤としたり、噴射剤（例えば、ジメチルエーテル（DME））と混合してエアゾール剤としたりすることができる。また、本実施形態の消毒剤の使用方法は、特に限定されるものではないが、例えば、被処理物に消毒剤を塗布したり吹付けたりして使用することができる。
【００４０】
本実施形態の消毒剤は、水および／または低級アルコールからなる分散媒を含む。低級アルコールは、炭素数が５以下のアルコールであり、例えば、メタノール、エタノール、１−プロパノール、イソプロピルアルコールとすることができる。また、これらの分散媒は２種以上混合するようにしてもよい。なお、本実施形態の消毒剤に含まれる分散媒の含有量は、用途や被処理物の種類等に応じて変更可能であるが、細菌に対する即効性を出すためには、消毒剤１００質量％に対して、７０質量％以上の低級アルコールが含有されていることが好ましい。
【００４１】
なお、本実施形態の消毒剤は、被覆層で被覆された一価の銅化合物粒子と分散媒のみにより構成されていてもよいが、これらとは異なる他の成分が含有されていてもよい。
【００４２】
本実施形態の消毒剤によれば、ゲノムの種類や、エンベロープの有無等にかかわることなく、様々なウイルスの感染力を低下したり、様々なウイルスを不活化したりすることができる。このウイルスとしては、例えば、ライノウイルス・ポリオウイルス・口蹄疫ウイルス・ロタウイルス・ノロウイルス・エンテロウイルス・ヘパトウイルス・アストロウイルス・サポウイルス・Ｅ型肝炎ウイルス・Ａ型、Ｂ型、Ｃ型インフルエンザウイルス・パラインフルエンザウイルス・ムンプスウイルス（おたふくかぜ）・麻疹ウイルス・ヒトメタニューモウイルス・ＲＳウイルス・ニパウイルス・ヘンドラウイルス・黄熱ウイルス・デングウイルス・日本脳炎ウイルス・ウエストナイルウイルス・Ｂ型、Ｃ型肝炎ウイルス・東部および西部馬脳炎ウイルス・オニョンニョンウイルス・風疹ウイルス・ラッサウイルス・フニンウイルス・マチュポウイルウス・グアナリトウイルス・サビアウイルス・クリミアコンゴ出血熱ウイルス・スナバエ熱・ハンタウイルス・シンノンブレウイルス・狂犬病ウイルス・エボラウイルス・マーブルグウイルス・コウモリリッサウイルス・ヒトＴ細胞白血病ウイルス・ヒト免疫不全ウイルス・ヒトコロナウイルス・ＳＡＲＳコロナウイルス・ヒトポルボウイルス・ポリオーマウイルス・ヒトパピローマウイルス・アデノウイルス・ヘルペスウイルス・水痘・帯状発疹ウイルス・ＥＢウイルス・サイトメガロウイルス・天然痘ウイルス・サル痘ウイルス・牛痘ウイルス・モラシポックスウイルス・パラポックスウイルス・ジカウイルスなどを挙げることができる。
【００４３】
また、本実施形態の消毒剤によれば、死滅及び／又は不活化できる細菌についても特に限定されず、グラム陽性・陰性、好気性・嫌気性などの性質にかかわらず様々な細菌等を殺菌することができる。具体的な細菌としては、例えば、大腸菌、黄色ブドウ球菌、表皮ブドウ球菌、連鎖球菌、肺炎球菌、インフルエンザ菌、百日咳菌、腸炎菌、肺炎桿菌、緑膿菌、ビブリオ、サルモネラ菌、コレラ菌、赤痢菌、炭疽菌、結核菌、ボツリヌス菌、破傷風菌、レンサ球菌などを挙げることができる。
【００４４】
ここで、一価の銅化合物粒子としてヨウ化銅（I）粒子を挙げ、これを含む本実施形態の抗ウイルス・殺菌消毒剤の製造について、具体的に説明する。ヨウ化銅（I）は、ジェットミル、ハンマーミル、ボールミル、振動ミルなどにより粉砕して粒子の形態にする。次に、粉砕により得たヨウ化銅（I）粒子の表面上に上述の方法で無機酸化物を被覆させる。なお、ヨウ化銅（I）を粉砕する過程でヨウ化銅（I）粒子の表面に無機酸化物を被覆してもよい。その後、無機酸化物を被覆させたヨウ化銅（I）と、分散媒とを混合してプレ混合する。その後、ビーズミルやボールミル、サンドミル、ロールミル、振動ミル、ホモジナイザーなどの装置を用いて解砕（分散）する。これにより、少なくともヨウ化銅（I）粒子と無機酸化物と分散媒を含むスラリーを作製する。このスラリーを、有機化合物を添加した分散媒で希釈することで本実施形態の殺菌・抗ウイルス性を有する消毒剤とすることができる。この製造方法で得られる消毒剤は、ヨウ化銅（I）粒子の表面上に配置される第１の層が無機酸化物から構成され、第１の層の表面上に配置される第２の層が有機化合物から構成される。
【００４５】
以上のような方法にて調製された本実施形態の消毒剤は、抗ウイルス性及び殺菌性を示す一価の銅化合物粒子を含み、その一価の銅化合物粒子が無機酸化物と有化合物から構成される被覆層により覆われている。被覆層を構成する無機酸化物は、ウイルスや細菌を引き付けるため、一価の銅化合物粒子から放出される一価の銅イオンが、ウイルスや細菌と接触しやすくなる。従って、本実施形態の消毒剤は、優れた抗ウイルス性及び殺菌性を発揮することができる。また、有機化合物は、無機酸化物とともに被覆層に含有されることで、一価の銅化合物粒子の酸化を抑制するため、消毒剤を長期間保管したり使用したりしても一価の銅化合物粒子が酸化されにくく、二価の銅化合物粒子になりにくい。このため、優れた殺菌性及び抗ウイルス性を持続することができる。
【実施例】
【００４６】
次に、実施例を挙げて本発明をより具体的に説明する。ただし、本発明はこれらの実施例のみに限定されるものではない。
【００４７】
（実施例１）
市販のヨウ化銅（I）粉末を、エタノールに加え、さらに、第１の層の無機酸化物として酸化ジルコニウムを加え、ホモジナイザーで5分間プレ分散後、ビーズミルにて解砕・分散し、平均粒子径146ｎｍのスラリーを得た。続いてこのスラリーを、第２の層の有機化合物として超分岐ポリエステル（BYK製；DISPER BYK-2152）を添加した水及びエタノールで希釈し、全溶液中のヨウ化銅（I）濃度が0.12質量%、酸化ジルコニウム濃度が2.3質量％、超分岐ポリエステル濃度が1質量%、エタノール濃度が70質量％となるよう調製した実施例１の消毒剤を得た。得られた消毒剤におけるヨウ化銅（I）粒子は、ヨウ化銅（I）粒子の表面上に配置される第１の層と第１の層の表面上に配置される第２の層とから構成される被覆層を有し、第１の層が酸化ジルコニウムから構成され、第２の層が超分岐ポリエステルから構成されていた。また、被覆層で覆われたヨウ化銅粒子の酸化電位を、上述した酸化電位の測定方法に基づいて測定したところ、485.62 mVvs.Ag/AgClであった。
【００４８】
（実施例２）
市販のヨウ化銅（I）粉末を、エタノールに加え、さらに、第１の層の無機酸化物として酸化ジルコニウムを加え、ホモジナイザーで5分間プレ分散後、ビーズミルにて解砕・分散し、平均粒子径94.6ｎｍのスラリーを得た。続いてこのスラリーを、第２の層の有機化合物としてヒドロキシプロピルセルロース（ＨＰＣ）を添加した水及びエタノールで希釈し、全溶液中のヨウ化銅（I）濃度が0.12質量%、酸化ジルコニウム濃度が2.3質量％、ＨＰＣ濃度が1質量%、エタノール濃度が70質量％となるよう調製した実施例２の消毒剤を得た。得られた消毒剤における、ヨウ化銅（I）粒子を覆う被覆層は、酸化ジルコニウムから構成される第１の層と、ＨＰＣから構成される第２の層とにより構成されていた。被覆層で覆われたヨウ化銅粒子の酸化電位を、上述した酸化電位の測定方法に基づいて測定したところ、482.65 mVvs.Ag/AgClであった。
【００４９】
（実施例３）
実施例１の溶媒を水のみにし、全溶液中のヨウ化銅（I）濃度が0.12質量%、酸化ジルコニウム濃度が2.3質量％、超分岐ポリエステル濃度が1質量%となるように調製した以外は全て実施例１と同じ方法で、実施例３の消毒剤を得た。得られた消毒剤における、ヨウ化銅（I）粒子を覆う被覆層は、酸化ジルコニウムから構成される第１の層と、超分岐ポリエステルから構成される第２の層とにより構成されていた。
【００５０】
（実施例４）
実施例１の全溶液中のヨウ化銅（I）濃度が0.12質量%、酸化ジルコニウム濃度が2.3質量％、超分岐ポリエステル濃度が1質量%、エタノール濃度が10質量％となるよう調製した以外は全て実施例１と同じ方法で、実施例４の消毒剤を得た。得られた消毒剤における、ヨウ化銅（I）粒子を覆う被覆層は、酸化ジルコニウムから構成される第１の層と、超分岐ポリエステルから構成される第２の層とにより構成されていた。
【００５１】
（比較例１）
実施例２のＨＰＣを添加せず、全溶液中の被覆ヨウ化銅（I）濃度が0.12質量%、酸化ジルコニウム濃度が2.3質量％、エタノール濃度が70質量％となるように調整した以外は全て実施例２と同じ方法で、比較例１の消毒剤を得た。得られた消毒剤における、ヨウ化銅（I）粒子を覆う被覆層は、酸化ジルコニウムのみにより構成されていた。被覆層で覆われたヨウ化銅（I）粒子の酸化電位を、上述した酸化電位の測定方法に基づいて測定したところ、363.82 mVvs.Ag/AgClであった。
【００５２】
（比較例２）
実施例１の酸化ジルコニウムを添加せず、全溶液中のヨウ化銅（I）濃度が0.12質量％、超分岐ポリエステル濃度が1質量%、エタノール濃度が70質量％となるよう調製した以外は実施例１と同じ方法で、比較例２の消毒剤を得た。得られた消毒剤における、ヨウ化銅（I）粒子を覆う被覆層は、超分岐ポリエステルのみにより構成されていた。被覆層で覆われたヨウ化銅（I）粒子の酸化電位を、上述した酸化電位の測定方法に基づいて測定したところ、373.66 mVvs.Ag/AgClであった。
【００５３】
（抗ウイルス性評価）  
ネコカリシウイルスの懸濁液60μLに、製造直後の実施例１〜４、比較例１、２に係る各サンプル1940μLを加え、攪拌した後、室温下で1分間作用させた。その後、反応液を100μL分取し、900μLのSCDLP培地に加え、Vortexミキサーを用いて攪拌することにより反応を中和した。その後、各反応サンプルが10-2〜10-5になるまでMEM希釈液にて希釈を行った（１０倍段階希釈）。シャーレに培養したCRFK細胞にサンプル液100μLを接種した。90分間静置しウイルスを細胞へ吸着させた後、0.7％寒天培地を重層し、48時間、34℃、5％CO2インキュベータにて培養後、ホルマリン固定、メチレンブルー染色を行い形成されたプラック数をカウントして、ウイルスの感染価（PFU：plaque-forming units）を算出した。ここで、各実施例、各比較例について、ウイルスの感染価を算出した。その結果を表１に示す。
【００５４】
（殺菌性評価）  
大腸菌の懸濁液60μLに、製造直後の実施例１〜４、比較例１、２に係る各サンプル1940μLを加え、攪拌した後、室温下で1分間、または３０分間作用させた。その後、反応液を120μL分取し、1080μLのSCDLP培地に加え、Vortexミキサーを用いて攪拌することにより反応を中和した。その後、各反応サンプルが10-2〜10-5になるまでSCDLP倍地にて希釈を行った（１０倍段階希釈）。シャーレにサンプル液1mＬを分注し、1.5％寒天培地を加えて混合した。倒置したシャーレを37℃のインキュベータ内に静置して24〜48時間菌を培養後、コロニー数をカウントして、菌の生菌数（CFU）；（CFU：colony−forming units）を算出した。ここで、各実施例、各比較例について、菌の生菌数を算出した。その結果を表１に示す。
【００５５】
［表１］
2019077681.tif 000003
【００５６】
表１に示すように、有機化合物（超分岐ポリエステル）を含まない比較例１の消毒剤は、ヨウ化銅粒子の酸化電位が363.82mVvs.Ag/AgClであったのに対し、有機化合物（超分岐ポリエステル）と無機酸化物（酸化ジルコニウム）を含む実施例１の消毒剤は、被覆層で覆われたヨウ化銅粒子の酸化電位が485.62mVvs.Ag/AgClであった。この結果から、実施例１の消毒剤に含まれるヨウ化銅粒子の被覆層には、有機化合物（超分岐ポリエステル）が含まれていることが理解できた。また、無機酸化物（酸化ジルコニウム）を含まない比較例２の消毒剤は、被覆層で覆われたヨウ化銅粒子の酸化電位が373.66mVvs.Ag/AgClであったのに対し、有機化合物（ポリエステル系分散剤）と無機酸化物（酸化ジルコニウム）を含む実施例１の消毒剤は、被覆層で覆われたヨウ化銅粒子の酸化電位が485.62mVvs.Ag/AgClであった。この結果から、実施例１の消毒剤に含まれるヨウ化銅粒子の被覆層には、無機酸化物（酸化ジルコニウム）が含まれていることが理解できた。
【００５７】
表１の結果より、全ての実施例では、感作時間１分という短時間で、感染価が検出限界値（99.9994％）以下になることが確認できた。この結果に対し、殺菌性の点では、全ての実施例において、感作時間３０分で生菌数が検出限界値（99.995％）以下となることができた。特に、エタノール濃度が70％である実施例１、２では、感作時間１分という短時間で、生菌数が検出限界値（99.995％）以下となり、エタノール濃度が10％である実施例４でも生菌数が99.842％以下となり、高い殺菌性が確認できたが、エタノールが未添加である実施例３では、殺菌性が確認できるものの、その効果は、実施例１、２、４よりも低いものであった。これらの結果から、製造直後の実施例の消毒剤は、優れた抗ウイルス性及び殺菌性を有していることが確認できた。また、エタノール添加により、細菌に対する即効性が向上したことが確認できた。
【００５８】
（保管安定性評価）
実施例１及び比較例１、２に係る各サンプルを温度５０℃、湿度９０％の条件下で製造後１ヶ月間放置する促進試験を行い、試験前後の色の変化を色差計にて測定した。結果を表２に示す。
【００５９】
［表２］
2019077681.tif 000004
【００６０】
表２の結果より、有機化合物（超分岐ポリエステル）と無機酸化物（酸化ジルコニウム）を含む被覆層で覆われた一価の銅化合物粒子を含有する実施例１よりも、有機化合物（超分岐ポリエステル）が被覆層に含まれていない、あるいは、無機酸化物（酸化ジルコニウム）が被覆層に含まれていない一価の銅化合物粒子を含有する比較例１、２の方が、色の変化の度合いが大きいことが確認された。この結果から、一価の銅化合物粒子の表面に有機化合物（超分岐ポリエステル）と無機酸化物（酸化ジルコニウム）を含む被覆層が形成されていることで、一価の銅化合物が酸化されて二価の銅化合物に変化することが抑制されたと理解できた。
【００６１】
（促進試験後の抗ウイルス性及び殺菌性評価）
実施例１及び比較例１、２に係る各サンプルを温度５０℃、湿度９０％の条件下で製造後１ヶ月間放置する促進試験を行い、促進試験後の各サンプルについて、上述した抗ウイルス性評価及び殺菌性評価を行った。試験結果を表３に示す。
【００６２】
［表３］
2019077681.tif 000005
【００６３】
表３の結果から、実施例１は、促進試験後もウイルス感染価が検出限界値以下という高い抗ウイルス性が確認でき、促進試験前の結果（表１参照）と比較して、感染価が変化していなかった。一方、比較例１、２については、促進試験前の結果（表１参照）と比較して、ウイルス感染価が3.5（Log10PFU）超も増加していた。一方、生菌数に関しては、実施例１、比較例１、２共に初期性能を維持していた。これらの結果から、実施例１の消毒剤は、促進試験を行ったとしても、抗ウイルス性及び殺菌性を持続することができ、比較例１、２の消毒剤は、促進試験を行った場合には、抗ウイルス性を持続できないことが理解できた。
【００６４】
（実施例５〜８）
実施例２のヒドロキシプロピルセルロース（ＨＰＣ）の含有量を変更したこと以外は実施例２と同様の条件で、実施例５〜８の消毒剤を得た。具体的には、消毒剤１００質量％に対してＨＰＣの含有量を０．１質量%、３質量%、５質量%、７質量%としたサンプルを順に、実施例５、６、７、８とした。
【００６５】
（塗布、自然乾燥後の殺菌性評価）
実施例２、５〜８、比較例１の各サンプルを、それぞれ100μL分取し、7cm角サイズのSUS板全面に塗り広げ、自然乾燥させた。このSUS板に対し、手の平を100回擦りつけた後、大腸菌の懸濁液225μLを滴下し、6cm角のサイズのPETフィルムを積層した。60分間作用させた後、SCDLP培地を10mL滴下し、ピペッティングすることにより反応を中和した。その後、上述した方法で菌の生菌数を算出した。試験結果を表４に示す。
【００６６】
（塗布、自然乾燥後のべたつき評価）
実施例２、５〜８、比較例１の各サンプルを、それぞれ100μL分取し、7cm角サイズのSUS板全面に塗り広げ、自然乾燥させた後、５名の被験者に手で表面のべたつきを確認し、べたついているものを３、ややべたついているものを２、全くべたついていないものを１にて評価し平均値を算出した。試験結果を表４に示す。
【００６７】
［表４］
2019077681.tif 000006
【００６８】
表４の結果より、有機化合物（ＨＰＣ）と無機酸化物（酸化ジルコニウム）を含む被覆層で覆われた一価の銅化合物粒子を含む全ての実施例において、手の平で摩擦後も殺菌効果があることが確認できた。この結果に対し、有機化合物（ＨＰＣ）が含まれない比較例１については殺菌効果が確認できなかったことから、有機化合物（ＨＰＣ）で被覆することで、摩擦後も、対象物表面に一価の銅化合物粒子が留まり殺菌効果を示したと考えられる。
【００６９】
以上、表１から表４の結果から、本実施形態の消毒剤は、優れた抗ウイルス性及び殺菌性を有し、抗ウイルス性及び殺菌性を持続できることが確認できた。
【図１Ａ】
2019077681.tif 000007
【図１Ｂ】
2019077681.tif 000008
【図１Ｃ】
2019077681.tif 000009
【図１Ｄ】
2019077681.tif 000010